МНОГОСЛОЙНЫЕ ЭЛАСТИЧНЫЕ ИЗДЕЛИЯ

1. Изделие, имеющее, по меньшей мере, два слоя, данное изделие содержит (a) слой с низкой степенью кристалличности и (b) слой с высокой степенью кристалличности; при этом указанное изделие способно подвергаться пластической деформации при растяжении, и при этом указанное изделие содержит, по меньшей мере, один интерполимер этилена/α-олефина, при этом интерполимер этилена/α-олефина является блок-сополимером, содержащим, по меньшей мере, 50 мол.% этилена и удовлетворяет одному или нескольким из следующих критериев:
3
(a) имеет величину Mw/Mn от 1,7 до 3,5, по меньшей мере, одну температуру плавления, Tm, в градусах Цельсия, и плотность, d, в г/см, при этом численные величины Tm и d соответствуют следующему соотношению:
m
2
T>-2002,9+4538,5(d)-2422,2(d), или
(b) имеет величину Mw/Mn от 1,7 до 3,5 и характеризуется теплотой плавления, ΔH в Дж/г, и величиной ΔT, в градусах Цельсия, определенной как разность температур между наиболее высоким пиком ДСК и наиболее высоким пиком CRYSTAF, при этом численные величины ΔT и ΔH удовлетворяют следующим соотношениям:
ΔT>-0,1299(ΔH)+62,81 для ΔH больше нуля и вплоть до 130 Дж/г,
ΔT≥48єC для ΔH более 130 Дж/г,
при этом пик CRYSTAF определяют при использовании, по меньшей мере, 5% всего полимера, и если менее 5% полимера имеет идентифицируемый пик CRYSTAF, тогда температура CRYSTAF составляет 30єC; или
3
(c) характеризуется упругим восстановлением, Re, в процентах при растяжении до 300% и в 1 цикле, при измерении на пленке из интерполимера этилена/α-олефина, сформованной под давлением, и имеет плотность, d, в г/см, при этом численные величины Re и d удовлетворяют следующему соотношению, когда интерполимер этилена/α-олефина по существу свободен от фазы с поперечными связями:
Re>1481-1629(d); или
(d) имеет молекулярную фракцию, которая элюируется между 40 и 130єC при фракционировании элюированием с повышением температуры (TREF), отличающуюся тем, что данная фракция имеет молярное содержание сомономера, по меньшей мере, на 5% выше его содержания во фракции сравнимого статистического интерполимера этилена, элюируемой между теми же температурами, при этом указанный сравнимый статистический интерполимер этилена имеет тот же (те же) сомономер(ы) и имеет индекс расплава, плотность и молярное содержание сомономера (в расчете на весь полимер) в пределах 10% от их величин для интерполимера этилена/α-олефина;
(e) имеет динамический модуль упругости при 25єC, G'(25єC), и динамический модуль упругости при 100єC, G'(100єC), при этом соотношение G'(25єC) к G'(100єC) находится в интервале от 1:1 до 9:1;
(f) имеет средний индекс блока более нуля и вплоть до 1,0 и при этом распределение молекулярной массы, Mw/Mn, более 1,3; или
(g) по меньшей мере, одна молекулярная фракция, которая элюируется между 40 и 130єC при фракционировании элюированием с повышением температуры (TREF) характеризуется тем, что имеет индекс блока, по меньшей мере, 0,5 и вплоть до 1.
2. Изделие по п.1, в котором слой с низкой степенью кристалличности содержит полимер с низкой степенью кристалличности, а слой с высокой степенью кристалличности содержит полимер с высокой степенью кристалличности.
3. Изделие по п.1, в котором слой с высокой степенью кристалличности содержит гомополимер или сополимер пропилена и один или несколько сомономеров, выбранных из этилена и C4-C20-альфа-олефинов.
4. Изделие по п.1, в котором, по меньшей мере, один слой способен к растягиванию в, по меньшей мере, одном направлении до величины растяжения, по меньшей мере, 50% от первоначального размера изделия при температуре, равной наименьшей температуре плавления полимеров, содержащихся в изделии, или ниже.
5. Изделие по п.1, в котором, по меньшей мере, один слой растянут.
6. Изделие по п.1, в котором полимер с низкой степенью кристалличности и полимер с высокой степенью кристалличности имеют разность в степени кристалличности, по меньшей мере, 3 мас.%.
7. Изделие по п.1, в котором полимер с низкой степенью кристалличности имеет температуру плавления, при ее определении дифференциальной сканирующей калориметрией (ДСК), которая выше температуры плавления полимера с высокой степенью кристалличности.
8. Изделие по п.1, в котором, по меньшей мере, один слой с высокой степенью кристалличности включает слой нетканого материала.
9. Изделие по п.1, в котором, по меньшей мере, один слой с низкой степенью кристалличности включает слой нетканого материала.
10. Изделие по п.1, в котором, по меньшей мере, один слой с высокой степенью кристалличности включает пленочный слой.
11. Изделие по п.1, в котором, по меньшей мере, один слой с высокой степенью кристалличности включает пленочный слой, и, по меньшей мере, один слой с низкой степенью кристалличности включает пленочный слой.
12. Изделие по п.1, в котором, по меньшей мере, один слой с высокой степенью кристалличности включает слой нетканого материала, и, по меньшей мере, один слой с низкой степенью кристалличности включает пленочный слой.
13. Изделие, содержащее многослойную пленку, которая содержит (a) непокровный пленочный слой с низкой степенью кристалличности, содержащий полимер с низкой степенью кристалличности, и (b), по меньшей мере, два пленочных слоя с высокой степенью кристалличности, при этом указанное изделие способно подвергаться пластической деформации при растяжении, и пленочный слой с низкой степенью кристалличности содержит, по меньшей мере, один интерполимер этилена/α-олефина, при этом интерполимер этилена/α-олефина удовлетворяет одному или нескольким из следующих критериев:
3
(a) имеет величину Mw/Mn от 1,7 до 3,5, по меньшей мере, одну температуру плавления, Tm, в градусах Цельсия, и плотность, d, в г/см, при этом численные величины Tm и d соответствуют следующему соотношению:
m
2
T>-2002,9+4538,5(d)-2422,2(d), или
(b) имеет величину Mw/Mn от 1,7 до 3,5 и характеризуется теплотой плавления, ΔH в Дж/г, и величиной ΔT, в градусах Цельсия, определенной как разность температур между наиболее высоким пиком ДСК и наиболее высоким пиком CRYSTAF, при этом численные величины ΔT и ΔH удовлетворяют следующим соотношениям:
ΔT>-0,1299(ΔH)+62,81 для ΔH больше нуля и вплоть до 130 Дж/г,
ΔT≥48єC для ΔH более 130 Дж/г,
при этом пик CRYSTAF определяют при использовании, по меньшей мере, 5% всего полимера, и если менее 5% полимера имеет идентифицируемый пик CRYSTAF, тогда температура CRYSTAF составляет 30єC; или
(c) характеризуется упругим восстановлением, Re, в процентах при растяжении до 300% и в 1 цикле, при измерении на пленке из интерполимера этилена/α-олефина, сформованной под давлением, и имеет плотность, d, в граммах/кубический сантиметр, при этом численные величины Re и d удовлетворяют следующему соотношению, когда интерполимер этилена/α-олефина по существу свободен от фазы с поперечными связями:
Re>1481-1629(d); или
(d) имеет молекулярную фракцию, которая элюируется между 40 и 130єC при фракционировании элюированием с повышением температуры (TREF), отличающуюся тем, что данная фракция имеет молярное содержание сомономера, по меньшей мере, на 5% выше его содержания во фракции сравнимого статистического интерполимера этилена, элюируемой между теми же температурами, при этом указанный сравнимый статистический интерполимер этилена имеет тот же (те же) сомономер(ы) и имеет индекс расплава, плотность и молярное содержание сомономера (в расчете на весь полимер) в пределах 10% от их величин для интерполимера этилена/α-олефина;
(e) имеет динамический модуль упругости при 25єC, G'(25°C), и динамический модуль упругости при 100єC, G'(100єC), при этом соотношение G'(25єC) к G'(100єC) находится в интервале от 1:1 до 9:1, причем, по меньшей мере, один слой с высокой степенью кристалличности содержит полимер, выбранный из группы, состоящей из гомополимера пропилена, сополимера пропилена и одного или более сомономеров, выбранных из этилена и C4-C20-альфа-олефинов, гомополимера этилена и сополимера этилена и одного или более сомономеров, выбранных из этилена и C3-C20-альфа-олефинов;
(f) имеет средний индекс блока более нуля и вплоть до 1,0 и распределение молекулярной массы, Mw/Mn, более 1,3; или
(g) по меньшей мере, одна молекулярная фракция, которая элюируется между 40 и 130єC при фракционировании элюированием с повышением температуры (TREF), характеризуется тем, что имеет индекс блока, по меньшей мере, 0,5 и вплоть до 1.
14. Изделие, содержащее многослойный ламинат, который содержит (a) непокровный пленочный или нетканый слой с низкой степенью кристалличности, содержащий полимер с низкой степенью кристалличности, и (b), по меньшей мере, два пленочных или нетканых слоя с высокой степенью кристалличности, при этом указанное изделие способно подвергаться пластической деформации при растяжении, и причем пленочный слой с низкой степенью кристалличности содержит, по меньшей мере, один интерполимер этилена/α-олефина, при этом интерполимер этилена/α-олефина удовлетворяет одному или нескольким из следующих критериев:
3
(a) имеет величину Mw/Mn от 1,7 до 3,5, по меньшей мере, одну температуру плавления, Tm, в градусах Цельсия, и плотность, d, в г/см, при этом численные величины Tm и d соответствуют следующему соотношению:
m
2
T>-2002,9+4538,5(d)-2422,2(d), или
(b) имеет величину Mw/Mn от 1,7 до 3,5 и характеризуется теплотой плавления, ΔH в Дж/г, и величиной ΔT, в градусах Цельсия, определенной как разность температур между наиболее высоким пиком ДСК и наиболее высоким пиком CRYSTAF, при этом численные величины ΔT и ΔH удовлетворяют следующим соотношениям:
ΔT>-0,1299(ΔH)+62,81 для ΔH больше нуля и вплоть до 130 Дж/г,
ΔT≥48єC для ΔH более 130 Дж/г,
при этом пик CRYSTAF определяют при использовании, по меньшей мере, 5% всего полимера, и если менее 5% полимера имеет идентифицируемый пик CRYSTAF, тогда температура CRYSTAF составляет 30єC; или
3
(c) характеризуется упругим восстановлением, Re, в процентах при растяжении до 300% и в 1 цикле, при измерении на пленке из интерполимера этилена/α-олефина, сформованной под давлением, и имеет плотность, d, в г/см, при этом численные величины Re и d удовлетворяют следующему соотношению, когда интерполимер этилена/α-олефина по существу свободен от фазы с поперечными связями:
Re>1481-1629(d); или
(d) имеет молекулярную фракцию, которая элюируется между 40 и 130єC при фракционировании элюированием с повышением температуры (TREF), отличающуюся тем, что данная фракция имеет молярное содержание сомономера, по меньшей мере, на 5% выше его содержания во фракции сравнимого статистического интерполимера этилена, элюируемой между теми же температурами, при этом указанный сравнимый статистический интерполимер этилена имеет тот же (те же) сомономер(ы) и имеет индекс расплава, плотность и молярное содержание сомономера (в расчете на весь полимер) в пределах 10% от их величин для интерполимера этилена/α-олефина;
(e) имеет динамический модуль упругости при 25єC, G'(25єC), и динамический модуль упругости при 100єC, G'(100єC), при этом соотношение G'(25єC) к G'(100єC) находится в интервале от 1:1 до 9:1, при этом указанный(ые) слой(и) с высокой степенью кристалличности содержит(ат) полимер, выбранный из группы, состоящей из гомополимера пропилена, сополимера пропилена и одного или более сомономеров, выбранных из этилена и C4-C20-альфа-олефинов, гомополимера этилена и сополимера этилена и одного или более сомономеров, выбранных из этилена и C3-C20-альфа-олефинов;
(f) имеет средний индекс блока более нуля и вплоть до 1,0 и распределение молекулярной массы, Mw/Mn, более 1,3; или
(g) по меньшей мере, одна молекулярная фракция, которая элюируется между 40 и 130єC при фракционировании элюированием с повышением температуры (TREF), характеризуется тем, что имеет индекс блока, по меньшей мере, 0,5 и вплоть до 1.
15. Изделие по п.14, в котором пленочный или нетканый слой(и) с высокой степенью кристалличности содержит(ат) полимер, выбранный из группы, состоящей из гомогенно разветвленных полимеров, LLDPE, LDPE, HDPE, SLEP, hPP, пластомеров и эластомеров PP, а также RCP.
16. Изделие по п.14, в котором указанный пленочный слой с низкой степенью кристалличности является пленкой, сформованной раздувом, и в котором указанный интерполимер этилена/α-олефина имеет индекс расплава (по ASTM D 1238 при 190єC/2,16 кг) от 0,5 до 5 г/10 мин.
17. Изделие по п.14, в котором многослойный ламинат содержит третий слой, расположенный между слоем с низкой степенью кристалличности и слоем с высокой степенью кристалличности.
18. Изделие по п.14, в котором многослойный ламинат содержит третий слой, при этом слой с низкой степенью кристалличности расположен между третьим слоем и слоем с высокой степенью кристалличности.
19. Изделие по п.18, в котором третий слой содержит второй полимер с высокой степенью кристалличности.
20. Изделие по п.14, в котором многослойный ламинат имеет величину мутности более 70%.
21. Изделие по п.14, в котором многослойный ламинат имеет остаточную деформацию менее 30% после теста с гистерезисом для 50%.
22. Часть предмета одежды, содержащая изделие по п.14, приклеенное к основе предмета одежды.
23. Изделие по п.14, в котором многослойная пленка содержит, по меньшей мере, один растянутый пленочный слой.
24. Изделие по п.14, в котором, по меньшей мере, один пленочный слой сшит.
25. Волокно, содержащее (a) полимер с низкой степенью кристалличности и (b) полимер с высокой степенью кристалличности, при этом указанное волокно способно подвергаться пластической деформации при растяжении, и указанный полимер с низкой степенью кристалличности содержит, по меньшей мере, один интерполимер этилена/α-олефина, при этом интерполимер этилена/α-олефина является блок-сополимером, содержащим, по меньшей мере, 50 мол.% этилена и удовлетворяет, по меньшей мере, одному критерию из группы, состоящей из следующих критериев:
3
(a) имеет величину Mw/Mn от 1,7 до 3,5, по меньшей мере, одну температуру плавления, Tm, в градусах Цельсия, и плотность, d, в г/см, при этом численные величины Tm и d соответствуют следующему соотношению:
m
2
T>-2002,9+4538,5(d)-2422,2(d), или
(b) имеет величину Mw/Mn от 1,7 до 3,5 и характеризуется теплотой плавления, ΔH в Дж/г, и величиной ΔT, в градусах Цельсия, определенной как разность температур между наиболее высоким пиком ДСК и наиболее высоким пиком CRYSTAF, при этом численные величины ΔT и ΔH удовлетворяют следующим соотношениям:
ΔT>-0,1299(ΔH)+62,81 для ΔH больше нуля и вплоть до 130 Дж/г,
ΔT≥48єC для ΔH более 130 Дж/г,
при этом пик CRYSTAF определяют при использовании, по меньшей мере, 5% всего полимера, и если менее 5% полимера имеет идентифицируемый пик CRYSTAF, тогда температура CRYSTAF составляет 30єC; или
3
(c) характеризуется упругим восстановлением, Re, в процентах при растяжении до 300% и в 1 цикле, при измерении на пленке из интерполимера этилена/α-олефина, сформованной под давлением, и имеет плотность, d, в г/см, при этом численные величины Re и d удовлетворяют следующему соотношению, когда интерполимер этилена/α-олефина по существу свободен от фазы с поперечными связями:
Re>1481-1629(d); или
(d) имеет молекулярную фракцию, которая элюируется между 40 и 130єC при фракционировании элюированием с повышением температуры (TREF), отличающуюся тем, что данная фракция имеет молярное содержание сомономера, по меньшей мере, на 5% выше его содержания во фракции сравнимого статистического интерполимера этилена, элюируемой между теми же температурами, при этом указанный сравнимый статистический интерполимер этилена имеет тот же (те же) сомономер(ы) и имеет индекс расплава, плотность и молярное содержание сомономера (в расчете на весь полимер) в пределах 10% от их величин для интерполимера этилена/α-олефина;
(e) имеет динамический модуль упругости при 25єC, G'(25єC), и динамический модуль упругости при 100єC, G'(100єC), при этом соотношение G'(25єC) к G'(100єC) находится в интервале от 1:1 до 9:1, при этом указанный полимер с высокой степенью кристалличности содержит полимер, выбранный из группы, состоящей из гомополимера пропилена, сополимера пропилена и одного или более сомономеров, выбранных из этилена и C4-C20-альфа-олефинов, гомополимера этилена и сополимера этилена и одного или более сомономеров, выбранных из этилена и C3-C20-альфа-олефинов;
(f) имеет средний индекс блока более нуля и вплоть до 1,0 и распределение молекулярной массы, Mw/Mn, более 1,3; или
(g) по меньшей мере, одна молекулярная фракция, которая элюируется между 40 и 130єC при фракционировании элюированием с повышением температуры (TREF), характеризуется тем, что имеет индекс блока, по меньшей мере, 0,5 и вплоть до 1.
26. Волокно по п.25, в котором полимер с высокой степенью кристалличности включает полимер, выбранный из группы, состоящей из LLDPE, LDPE, HDPE, SLEP, hPP и RCP.
27. Волокно по п.25 в виде двухкомпонентного волокна, в котором полимер с высокой степенью кристалличности образует, по меньшей мере, часть поверхности волокна.
28. Волокно по п.25 в виде двухкомпонентного волокна, в котором полимер с низкой степенью кристалличности образует, по меньшей мере, часть поверхности волокна.
29. Полотно, содержащее волокно по п.25.
30. Полотно по п.29, в котором, по меньшей мере, часть волокон соединены одни с другими.
31. Волокно по п.25, в котором полимер с высокой степенью кристалличности, полимер с низкой степенью кристалличности или они оба дополнительно включают в себя функциональные возможности янтарной кислоты или ангидрида янтарной кислоты.
32. Волокно по п.25, в котором слой с высокой степенью кристалличности содержит, по меньшей мере, один полиолефин, полученный с использованием катализатора Циглера-Натта, металлоценового катализатора или катализатора с единым центром полимеризации, а слой с низкой степенью кристалличности содержит полимер на базе пропилена.
33. Изделие, включающее (a) волокно, которое содержит полимер с низкой степенью кристалличности и (b) полимер с высокой степенью кристалличности, при этом указанное изделие способно подвергаться пластической деформации при растяжении, и указанный полимер с низкой степенью кристалличности содержит, по меньшей мере, один интерполимер этилена/α-олефина, при этом интерполимер этилена/α-олефина удовлетворяет, по меньшей мере, одному критерию из группы, состоящей из следующих критериев:
3
(a) имеет величину Mw/Mn от 1,7 до 3,5, по меньшей мере, одну температуру плавления, Tm, в градусах Цельсия, и плотность, d, в г/см, при этом численные величины Tm и d соответствуют следующему соотношению:
m
2
T>-2002,9+4538,5(d)-2422,2(d), или
(b) имеет величину Mw/Mn от 1,7 до 3,5 и характеризуется теплотой плавления, ΔH в Дж/г, и величиной ΔT, в градусах Цельсия, определенной как разность температур между наиболее высоким пиком ДСК и наиболее высоким пиком CRYSTAF, при этом численные величины ΔT и ΔH удовлетворяют следующим соотношениям:
ΔT>-0,1299(ΔH)+62,81 для ΔH больше нуля и вплоть до 130 Дж/г,
ΔT≥48єC для ΔH более 130 Дж/г,
при этом пик CRYSTAF определяют при использовании, по меньшей мере, 5% всего полимера, и если менее 5% полимера имеет идентифицируемый пик CRYSTAF, тогда температура CRYSTAF составляет 30єC; или
3
(c) характеризуется упругим восстановлением, Re, в процентах при растяжении до 300% и в 1 цикле, при измерении на пленке из интерполимера этилена/α-олефина, сформованной под давлением, и имеет плотность, d, в г/см, при этом численные величины Re и d удовлетворяют следующему соотношению, когда интерполимер этилена/α-олефина по существу свободен от фазы с поперечными связями:
Re>1481-1629(d); или
(d) имеет молекулярную фракцию, которая элюируется между 40 и 130єC при фракционировании элюированием с повышением температуры (TREF), отличающуюся тем, что данная фракция имеет молярное содержание сомономера, по меньшей мере, на 5% выше его содержания во фракции сравнимого статистического интерполимера этилена, элюируемой между теми же температурами, при этом указанный сравнимый статистический интерполимер этилена имеет тот же (те же) сомономер(ы) и имеет индекс расплава, плотность и молярное содержание сомономера (в расчете на весь полимер) в пределах 10% от их величин для интерполимера этилена/α-олефина;
(e) имеет динамический модуль упругости при 25єC, G'(25єC), и динамический модуль упругости при 100єC, G'(100єC), при этом соотношение G'(25єC) к G'(100єC) находится в интервале от 1:1 до 9:1, при этом указанный полимер с высокой степенью кристалличности содержит полимер, выбранный из группы, состоящей из гомополимера пропилена, сополимера пропилена и одного или более сомономеров, выбранных из этилена и C4-C20-альфа-олефинов, гомополимера этилена и сополимера этилена и одного или более сомономеров, выбранных из этилена и C3-C20-альфа-олефинов;
(f) имеет средний индекс блока более нуля и вплоть до 1,0 и распределение молекулярной массы, Mw/Mn, более 1,3; или
(g) по меньшей мере, одна молекулярная фракция, которая элюируется между 40 и 130єC при фракционировании элюированием с повышением температуры (TREF), характеризуется тем, что имеет индекс блока, по меньшей мере, 0,5 и вплоть до 1.
34. Изделие по п.33, дополнительно содержащее, по меньшей мере, один слой нетканого материала, в котором указанный слой содержит полимер с высокой степенью кристалличности (b).
35. Изделие, содержащее: A) первый слой нитей, содержащих полимер с низкой степенью кристалличности; B) второй слой эластомерных волокон, сформованных выдуванием расплава, при этом указанные волокна, сформованные выдуванием расплава, соединены с, по меньшей мере, частью нитей первого слоя; C) третий слой из волокон спанбонд; и D) четвертый слой из волокон спанбонд; при этом указанные первый и второй слои расположены между указанными третьим и четвертым слоями, причем полимер с низкой степенью кристалличности отвечает, по меньшей мере, одному критерию из группы, состоящей из следующих критериев:
3
(a) имеет величину Mw/Mn от 1,7 до 3,5, по меньшей мере, одну температуру плавления, Tm, в градусах Цельсия, и плотность, d, в г/см, при этом численные величины Tm и d соответствуют следующему соотношению:
m
2
T>-2002,9+4538,5(d)-2422,2(d), или
(b) имеет величину Mw/Mn от 1,7 до 3,5 и характеризуется теплотой плавления, ΔH в Дж/г, и величиной ΔT, в градусах Цельсия, определенной как разность температур между наиболее высоким пиком ДСК и наиболее высоким пиком CRYSTAF, при этом численные величины ΔT и ΔH удовлетворяют следующим соотношениям:
ΔT>-0,1299(ΔH)+62,81 для ΔH больше нуля и вплоть до 130 Дж/г,
ΔT≥48єC для ΔH более 130 Дж/г,
при этом пик CRYSTAF определяют при использовании, по меньшей мере, 5% всего полимера, и если менее 5% полимера имеет идентифицируемый пик CRYSTAF, тогда температура CRYSTAF составляет 30єC; или
(c) характеризуется упругим восстановлением, Re, в процентах при растяжении до 300% и в 1 цикле, при измерении на пленке из интерполимера этилена/α-олефина, сформованной под давлением, и имеет плотность, d, в граммах/кубический сантиметр, при этом численные величины Re и d удовлетворяют следующему соотношению, когда интерполимер этилена/α-олефина в основном свободен от фазы с поперечными связями:
Re>1481-1629(d); или
(d) имеет молекулярную фракцию, которая элюируется между 40 и 130єC при фракционировании элюированием с повышением температуры (TREF), отличающуюся тем, что данная фракция имеет молярное содержание сомономера, по меньшей мере, на 5% выше его содержания во фракции сравнимого статистического интерполимера этилена, элюируемой между теми же температурами, при этом указанный сравнимый статистический интерполимер этилена имеет тот же (те же) сомономер(ы) и имеет индекс расплава, плотность и молярное содержание сомономера (в расчете на весь полимер) в пределах 10% от их величин для интерполимера этилена/α-олефина;
(e) имеет динамический модуль упругости при 25єC, G'(25єC), и динамический модуль упругости при 100єC, G'(100єC), при этом соотношение G'(25єC) к G'(100єC) находится в интервале от 1:1 до 9:1;
(f) имеет средний индекс блока более нуля и вплоть до 1,0 и распределение молекулярной массы, Mw/Mn, более 1,3; или
(g) по меньшей мере, одна молекулярная фракция, которая элюируется между 40 и 130єC при фракционировании элюированием с повышением температуры (TREF), характеризуется тем, что имеет индекс блока, по меньшей мере, 0,5 и вплоть до 1.
36. Изделие по п.35, в котором слои (C) и (D) являются покровными или поверхностными слоями.